ДЕКОРАТИВНАЯ ШТУКАТУРКА
DECORATIVE PLASTER

Изобретение касается составов штукатурок, применяемых для декоративно-художественных работ.
Известна штукатурка, содержащая известковое тесто, кварцевый песок, пигмент [1].
Задача изобретения состоит в повышении теплоизоляционных свойств штукатурки.
Технический результат достигается тем, что декоративная штукатурка с внесением на нее после затвердевания гидрофобизирующей жидкости, содержащая известковое тесто, кварцевый песок, пигмент, дополнительно включает портландцемент, гипс, алюминиевую пудру при следующем соотношении компонентов, мас.%: известковое тесто 15,0-20,0; размолотый и пропущенный через сетку №008 кварцевый песок 53,0-61,5; пигмент 1,0-10,0; портландцемент 15,0-20,0; гипс 1,0-1,5; алюминиевая пудра 1,0-1,5, вода с температурой 70-90°C при водотвердом отношении 1,2-1,7.
В таблице приведены составы штукатурки.
Таблица
Компоненты
Составы, мас.%
1
2
3
известковое тесто
15,0
17,5
20,0
кварцевый песок
53,0
61,5
54,5
пигмент:
- охра
10,0
- окись кобальта
1,0
- сурик
7,5
Портландцемент М 400
20,0
17,5
15,0
Гипс (Г 5)
1,0
1,25
1,5
алюминиевая пудра
1,0
1,25
1,5
водотвердое отношение (В/Т)
1,7
1,5
1,2
Компоненты дозируют в требуемых количествах. Кварцевый песок размалывают, пропускают сквозь сетку 008, смешивают с известковым тестом, гипсом, портландцементом и пигментом. К смеси сухих компонентов добавляют нагретую до температуры 70-90°С воду и еще раз смешивают. Приготовленную штукатурку в течение 5-15 мин после приготовления наносят на поверхность, например, стены и оставляют до затвердевания. На затвердевшую штукатурку наносят (напыляют) гидрофобизирующую жидкость (ГКЖ-10, ГКЖ-11, ГКЖ-94). Штукатурка обладает повышенными теплоизоляционными свойствами и оригинальным видом. Прочность штукатурки на сжатие в возрасте 28 сут составляет 1,5-2 МПа.
Источники информации
1. Александровский А.В., Попов К.Н. Материалы для декоративных штукатурных, плиточных и мозаичных работ. - М.: Высшая школа, 1986. - С.146-147.